(57)【要約】      （修正有）【課題】エクササイズマットはユーザーによって平坦な表面に設置され、クッション性、グリップ、サポート、もしくは安定性、またはこれらの任意の組み合わせを与え、ユーザーがより容易かつ効果的にヨガまたは他のエクササイズを行うことを可能にするマットの提供。【解決手段】トップ層およびボトム層を調製することによってエクササイズマット１００を作ることもできる。トップ層は液状のポリウレタンをモールド内に流し込むことによって作られる。熱可塑性エラストマーをカレンダープロセス（たとえば、混合および／または平坦化される）および／または加硫プロセスに通すことによって、ボトム層を作ってもよい。その後、トップ層およびボトム層をオーブンに通し、そうして熱可塑性エラストマーがポリウレタンにラミネートしてマット材料を作る。【選択図】図２
2012236406.tif 000002
【特許請求の範囲】
【請求項１】
少なくとも１つのトップ層であって、ポリウレタンを含む少なくとも１つのトップ層と、
前記少なくとも１つのトップ層に隣接する少なくとも１つのボトム層であって、少なくとも１つの熱可塑性エラストマーを含む少なくとも１つのボトム層と
を含むエクササイズマット。
【請求項２】
さらに、前記少なくとも１つのトップ層と前記少なくとも１つのボトム層との間に、少なくとも１つのミドル層を含む、請求項１のエクササイズマット。
【請求項３】
前記少なくとも１つのトップ層は、さらに、
ポリウレタン、
テクスチャー、
少なくとも１つの抗菌剤、もしくは
少なくとも１つの連続気孔構造体、または
これらの任意の組み合わせ
を含む、請求項１のエクササイズマット。
【請求項４】
前記少なくとも１つのミドル層は、
ポリウレタン、
ポリエステルナノファイバー、
ポリエステルマイクロファイバー、
不織布、
少なくとも１つの連続気泡構造体、
ゴム発泡体材料、
織布、
コットン材料、
ポリエステル材料、
少なくとも１つの熱可塑性エラストマー、
ポリ塩化ビニル材料、
穿孔、もしくは
少なくとも１つの抗菌剤、または
これらの任意の組み合わせ
を含む、請求項２のエクササイズマット。
【請求項５】
前記少なくとも１つのボトム層は、
テクスチャー、
穿孔、
合成ゴム、
天然ゴム、もしくは
少なくとも１つの抗菌剤、または
これらの任意の組み合わせ
を含む、請求項１のエクササイズマット。
【請求項６】
前記少なくとも１つのトップ層はエクササイズ表面としておよび床接触表面として使用可能である、および／または
前記少なくとも１つのボトム層はエクササイズ表面としておよび床接触表面として使用可能である、請求項１のエクササイズマット。
【請求項７】
ポリウレタンからなり少なくとも１つの連続気泡構造体を有する少なくとも１つのトップ層であって、少なくとも１つの抗菌剤を含む少なくとも１つのトップ層と、
少なくとも１つの熱可塑性エラストマーを含む少なくとも１つの穿孔ボトム層と、
前記少なくとも１つのトップ層と前記少なくとも１つのボトム層との間に配置された、少なくとも１つのポリエステルコットンブレンド織布を含む少なくとも１つのミドル層と
を含む、エクササイズマット。
【請求項８】
前記少なくとも１つのミドル層は、
ポリウレタン、
ポリエステルナノファイバー、
ポリエステルマイクロファイバー、
不織布、
織布、
少なくとも１つの連続気泡構造体、
ゴム発泡体材料、
コットン材料、
ポリエステル材料、
コットンポリエステルブレンド材料、
少なくとも１つの熱可塑性エラストマー、
ポリ塩化ビニル材料、
穿孔、もしくは
少なくとも１つの抗菌剤、または
これらの任意の組み合わせ
を含む、請求項７のエクササイズマット。
【請求項９】
前記少なくとも１つのボトム層は、
テクスチャー、
合成ゴム、
天然ゴム、
少なくとも１つの抗菌剤、または
これらの任意の組み合わせ
を含む、請求項７のエクササイズマット。
【請求項１０】
前記少なくとも１つのトップ層はエクササイズ表面としておよび床接触表面として使用可能である、および／または
前記少なくとも１つのボトム層はエクササイズ表面としておよび床接触表面として使用可能である、請求項７のエクササイズマット。
【請求項１１】
少なくとも１つのトップ層であって、ポリウレタンを含む少なくとも１つのトップ層と、
前記少なくとも１つのトップ層に隣接する少なくとも１つのボトム層であって、少なくとも１つの合成ゴムおよび少なくとも１つの天然ゴムを含む少なくとも１つのボトム層と
を含む、エクササイズマット。
【請求項１２】
さらに、前記少なくとも１つのトップ層と前記少なくとも１つのボトム層との間に、少なくとも１つのミドル層を含む、請求項１１のエクササイズマット。
【請求項１３】
前記少なくとも１つのトップ層は、さらに、
少なくとも１つの抗菌剤、もしくは
少なくとも１つの連続気孔構造体、または
これらの任意の組み合わせ
を含む、請求項１のエクササイズマット。
【請求項１４】
前記少なくとも１つのミドル層は、
ポリウレタン、
ポリエステルナノファイバー、
ポリエステルマイクロファイバー、
不織布、
少なくとも１つの連続気泡構造体、
ゴム発泡体材料、
織布、
コットン材料、
ポリエステル材料、
少なくとも１つの熱可塑性エラストマー、
ポリ塩化ビニル材料、
穿孔、もしくは
少なくとも１つの抗菌剤、または
これらの任意の組み合わせ
を含む、請求項１２のエクササイズマット。
【請求項１５】
前記少なくとも１つのボトム層は、
テクスチャー、
穿孔、
合成ゴム、
天然ゴム、もしくは
少なくとも１つの抗菌剤、または
これらの任意の組み合わせ
を含む、請求項１のエクササイズマット。
【請求項１６】
前記少なくとも１つのトップ層はエクササイズ表面としておよび床接触表面として使用可能である、および／または
前記少なくとも１つのボトム層はエクササイズ表面としておよび床接触表面として使用可能である、請求項１のエクササイズマット。
【請求項１７】
少なくとも１つの連続気泡構造体を有する少なくとも１つのトップ層であって、少なくとも１つの抗菌剤を含む少なくとも１つのトップ層と、
少なくとも１つの熱可塑性エラストマーを含む少なくとも１つの穿孔ボトム層と、
前記少なくとも１つのトップ層と前記少なくとも１つのボトム層との間に配置された、少なくとも１つのポリエステルコットンブレンド織布を含む少なくとも１つのミドル層と
を含む、エクササイズマット。
【請求項１８】
前記少なくとも１つのミドル層は、
ポリウレタン、
ポリエステルナノファイバー、
ポリエステルマイクロファイバー、
不織布、
織布、
少なくとも１つの連続気泡構造体、
ゴム発泡体材料、
少なくとも１つの熱可塑性エラストマー、
ポリ塩化ビニル材料、
穿孔、もしくは
少なくとも１つの抗菌剤、または
これらの任意の組み合わせ
を含む、請求項１７のエクササイズマット。
【請求項１９】
前記少なくとも１つのボトム層は、
テクスチャー、
合成ゴム、
天然ゴム、
少なくとも１つの抗菌剤、または
これらの任意の組み合わせ
を含む、請求項１７のエクササイズマット。
【請求項２０】
前記少なくとも１つのトップ層はエクササイズ表面としておよび床接触表面として使用可能である、および／または
前記少なくとも１つのボトム層はエクササイズ表面としておよび床接触表面として使用可能である、請求項１７のエクササイズマット。
【請求項２１】
少なくとも１つのポリウレタン層を流し込み、
合成ゴムおよび天然ゴムを含む少なくとも１つの層を流し込み、
熱圧着を用いて、少なくとも１つのポリウレタン層と、合成ゴムおよび天然ゴムを含む少なくとも１つの層とを接続する
ことを含む、エクササイズマットの製造方法。
【請求項２２】
熱圧着を、連続的なラミネートプロセスを用いて行う、請求項２１の方法。
【請求項２３】
前記少なくとも１つのポリウレタン層と、前記合成ゴムおよび天然ゴムを含む少なくとも１つの層とを接続するために糊を用いない、請求項２１の方法。
【請求項２４】
前記少なくとも１つのポリウレタン層を不織布の１つの面で硬化させ、前記合成ゴムおよび天然ゴムを含む少なくとも１つの層を不織布の反対の面で加硫させる、請求項２１の方法。
【請求項２５】
前記加硫を摂氏１８０またはその近くで行う、請求項２４の方法。
【請求項２６】
少なくとも１つのポリウレタン層を流し込み、
少なくとも１つの熱可塑性層を流し込み、
少なくとも１つのラミネートを用いて、少なくとも１つのポリウレタン層と、少なくとも１つの熱可塑性層とを接続する
ことを含む、エクササイズマットの製造方法。
【請求項２７】
前記少なくとも１つのラミネートは、少なくとも１つの非トルエンのラミネーション接着剤である、請求項２６の方法。
【請求項２８】
前記少なくとも１つのポリウレタン層を不織布の１つの面で硬化させ、前記少なくとも１つの熱可塑性層を不織布の反対の面にラミネートする、請求項２６の方法。
【請求項２９】
マット材料の製造方法であって、
少なくとも１つの液状のポリウレタンを含む少なくとも１つのトップ層を、前記少なくとも１つの液状のポリウレタンを少なくとも１つのモールドに注いで調製し、
少なくとも１つの熱可塑性エラストマーを含む少なくとも１つのトップ層を、前記少なくとも１つの熱可塑性エラストマーを少なくとも１つのカレンダープロセスを通過させて調製し、
前記少なくとも１つのトップ層および前記少なくとも１つのボトム層を、少なくとも１つのオーブンに通し、そうして前記少なくとも１つの熱可塑性エラストマーが前記少なくとも１つのポリウレタンにラミネートして前記マット材料を調製する、
方法。
【請求項３０】
少なくとも１つの液状のポリウレタンを、布を含む少なくとも１つのミドル層上に流し込み、前記少なくとも１つのトップ層、前記少なくとも１つのミドル層、および前記少なくとも１つのボトム層を、少なくとも１つのオーブンに通し、そうして前記少なくとも１つの熱可塑性エラストマーが布にラミネートして前記マット材料を作る、請求項２９の方法。
【請求項３１】
前記布は、織布または不織布である、請求項２９の方法。
【請求項３２】
前記少なくとも１つの熱可塑性エラストマーを、少なくとも１つのカレンダープロセスを通過させて、混合および／または平坦化させる、請求項２９の方法。
【請求項３３】
前記熱可塑性エラストマーが加硫する、請求項２９の方法。
【発明の詳細な説明】
【発明の概要】
【０００１】
関連出願への相互参照
本発明は米国仮特許出願第６１／４６７，２３３号（２０１１年３月２４日出願）に基づき、出願日の利益を得る。この出願の全内容は参照により全体的に本明細書に組み込まれている。
【図面の簡単な説明】
【０００２】
【図１Ａ】図１Ａは、本発明の実施形態によるエクササイズマットの上面図を表す。
【図１Ｂ】図１Ｂは、本発明の実施形態によるエクササイズマットの側面図を表す。
【図２】図２は、本発明の一実施形態による、３つの構造体の層をもつエクササイズマットの実施形態を示す。
【図３】図３は、本発明の一実施形態による、３つの構造体の層をもつエクササイズマットの実施形態を示す。
【０００３】
発明の実施形態の説明
図１Ａおよび１Ｂは、本発明の実施形態によるエクササイズマットを表す。エクササイズマット１００はユーザーによって平坦な表面に設置され、クッション性、グリップ、サポート、もしくは安定性、またはこれらの任意の組み合わせを与え、ユーザーがより容易かつ効果的にヨガまたは他のエクササイズを行うことを可能にする。エクササイズマット１００は互いの上に配置された様々な材料および構造体からなる複数の層を含むことができる。図１Ａは、エクササイズマット１００の上面図である。この図は、広範囲のヨガ体位を通じて典型的なユーザーの体をサポートするのに十分な大きさの長方形のエクササイズマット１００を表す。例の大きさは、限定されるわけではないが、２６インチないし３０インチの幅および７０インチないし７８インチの長さを含むであろう。図１Ａには長方形のエクササイズマット１００を示しているが、エクササイズマット１００は他の形状、たとえば正方形、円、もしくは楕円、または他の形やデザインを有していてもよいことに留意されたい。
【０００４】
図１Ｂは、エクササイズマット１００の側面図である。図１Ｂに示すように、エクササイズマット１００の厚さは、その長さおよび幅よりもかなり小さくてよい。例の厚さは、限定されるわけではないが、２．０ｍｍないし７．０ｍｍの厚さを含む。
【０００５】
図２は、本発明の一実施形態による、３つの層をもつエクササイズマット１００の図である。図２においては、３つの層を分離して、これらの配置を示している。図２に関して３つの層を説明しているけれども、いくつかの実施形態においては１つまたは２つの層のみを用いてもよいことに留意されたい。加えて、いくつかの実施形態においては、追加の層を図示した１つ、２つ、または３つの層に追加してもよい。
【０００６】
エクササイズマット１００はトップ層２１０を含むことができる。いくつかの実施形態においては、トップ層２１０は連続気泡構造体を有することができる。この構造体は、トップ層２１０が湿気を吸収または吸い取ることを可能にして、エクササイズの間にトップ層２１０をドライなままにする。トップ層２１０は、ユーザーの動きを制限することなく、ユーザーに十分なグリップ（たとえば、ウェットおよび／またはドライ状態において）を与える、あるレベルの摩擦を提供するであろう。トップ層１０は、ポリウレタン；他の好適な柔軟材料たとえば吸い取り性をもつナノファイバーまたはマイクロファイバーを用いて作られた織布または不織布のポリエステル／ポリウレタンブレンド織物；熱可塑性エラストマー（ＴＰＥ）；天然ゴム；合成ゴム；またはこれらの任意の組み合わせからなるであろう。トップ層２１０を抗菌剤で処理してもよい。抗菌剤の例は、銀系の抗菌剤または３−トリメトキシシリルプロピルジメチルオクタデシルアンモニウムクロリドを含むが、他の抗菌剤を用いてもよい。（本明細書に記載した任意のマットの任意の層を抗菌剤で処理してもよいことに留意されたい）。トップ層は、エクササイズマット１００がその形状を保持する、クッション性を与える、柔軟性を与える、もしくはサポートを与える、またはこれらの任意の組み合わせを補助できる好適な材料、もしくは他のエクササイズマット１００の層とよく圧着する材料、またはこれらの任意の組み合わせからなる。一実施形態において、トップ層２１０は０．３５ないし０．９５ミリメートル厚であるけれども、これは、他の実施形態ではエクササイズマット１００に対して異なる柔軟性およびクッション性の要求を達成するために変わるであろう。
【０００７】
図２の実施形態のエクササイズマット１００はミドル層２２０を有することができる。ミドル層２２０はエクササイズマット１００に構造的な保全性およびクッション性を与えることができる。ミドル層２２０は、たとえば、不織ポリエステルコットンブレンド織物；５０％ポリエステル５０％コットンブレンド、１００％コットンもしくは１００％ポリエステルまたはコットンとポリエステルのブレンドからなる織布または不織布；熱可塑性エラストマー；ポリ塩化ビニル；ポリウレタン；天然ゴム、合成ゴム、もしくはナイロンスパンデックス、またはこれらの任意の組み合わせからなる発泡体材料；エクササイズマット１００がその形状を保持する、クッション性を与える、柔軟性を与える、もしくはサポートを与える、またはこれらの任意の組み合わせを補助できる好適な材料；もしくは他のエクササイズマット１００の層とよく圧着する材料；またはこれらの任意の組み合わせからなる。本発明のいくつかの実施形態において、ミドル層２２０は０．２−２．０ミリメートル厚であるけれども、これは、エクササイズマット１００に対して異なる柔軟性およびクッション性の要求をもつ他の実施形態では変わるであろう。
【０００８】
図２の実施形態のエクササイズマット１００はボトム層２３０を有することもできる。このボトム層２３０は（たとえば、ウェットおよび／またはドライ状態において）摩擦および／または静止摩擦を与えることができ、その結果、これをユーザーが床に接触させた場合、ユーザーが（たとえば、ヨガまたは他のエクササイズ用の）エクササイズマット１００を用いるときに、エクササイズマット１００は滑らない。ボトム層２３０はエクササイズマット  １００のユーザーにクッション性を与えることもできる。いくつかの実施形態において、ボトム層２３０はテクスチャー表面を備えてグリップを増強してもよい。ボトム層２３０は、熱可塑性エラストマー、ポリ塩化ビニル、ポリウレタン、天然ゴム、合成ゴムもしくはクッション性および／またはグリップを与える他の材料、またはこれらの任意の組み合わせからなるであろう。他の実施形態において、ボトム層２３０は、天然ゴム、合成ゴム、もしくは２つのブレンド、もしくは天然ゴム、合成ゴムおよび熱可塑性エラストマーならびに上述した材料の混合、またはこれらの任意の組み合わせを含むゴムからなるであろう。いくつかの実施形態において、ボトム層は、エクササイズマット１００がその形状を保持する、クッション性を与える、柔軟性を与える、耐磨耗性および耐引き裂き性を与える、もしくはサポートを与える、またはこれらの任意の組み合わせを補助できる好適な材料、もしくは他のエクササイズマット１００の層とよく圧着する材料、またはこれらの任意の組み合わせからなっていてもよい。湿気が通過するのを可能にし、エクササイズマット１００の急速な乾燥のために、（たとえば、図３に示すようにパンチ孔により）ボトム層２３０を穿孔してもよい。（本明細書において記載した任意の層を穿孔してもよいことに留意されたい）。一実施形態において、ボトム層２３０は１．５ないし５．５ミリメートル厚であるけれども、これは、エクササイズマット１００に対して異なる柔軟性およびクッション性の要求をもつ他の実施形態では変わるであろう。
【０００９】
上の実施形態における「トップ層」および「ボトム層」という用語は、説明の容易さのみのために用いていることに留意されたい。トップ層210またはボトム層230は、ユーザーが床と接触させて設置して、反対面がユーザーのためのエクササイズ表面を形成してもよい。このことは、ユーザーが異なる層特性を用いて、様々なエクササイズを増強する、および／または個人的な好みに合わせることを可能にするであろう。たとえば、ユーザーが汗をかくことを予期する場合のエクササイズ表面として、ユーザーは湿気吸収特性および／または抗菌特性を有するであろうトップ層210を用いてもよい。ユーザーが汗をかくことを予期しない場合のエクササイズ表面として、ユーザーは高い摩擦特性および／またはクッション特性を有するであろうボトム層230を用いてもよい。
【００１０】
上に記載した種々の層を任意の好適な圧着技術を用いて互いに圧着してもよい。１つの実施形態において、層は、加熱したときに互いと圧着して隣接層を生じさせる熱可塑性圧着特性を有するであろう。一例の熱圧着プロセスにおいて、たとえば摂氏１８０度またはその近くで、液体ポリウレタンを不織布上で硬化させ、不織布の他の面上でゴムを加硫させてもよい。他の圧着プロセスにおいて、液体ポリウレタンを不織布上で硬化させ、非トルエンラミネーション接着剤（たとえば、限定されないが６３５ＮＴのような非トルエンラミネーション接着剤）および／または他の好適な接着剤で熱可塑性エラストマーを不織布の他の面に糊付けしてもよい。代わりに、他の接着剤および／または機械的接続を用いて圧着してもよい。加えて、これらの方法の任意の組み合わせまたは任意の他の方法を用いてもよい。
【００１１】
いくつかの実施形態において、トップ層およびボトム層を調製することによってエクササイズマット１００を作ることもできる。トップ層は液状のポリウレタンをモールド内に流し込むことによって作られる。熱可塑性エラストマーをカレンダープロセス（たとえば、混合および／または平坦化される）および／または加硫プロセスに通すことによって、ボトム層を作ってもよい。その後、トップ層およびボトム層をオーブンに通し、そうして熱可塑性エラストマーがポリウレタンにラミネートしてマット材料を作る。その後、マット材料を巻く、および／または所望の形状に切断してもよい。マット材料および／またはエクササイズマット１００を（たとえば、ゴム臭を除くために）ある期間にわたって通気してもよい。
【００１２】
いくつかの実施形態において、織物（たとえば、織布、不織布）を含むミドル層上に液状のポリウレタンを流し込み、トップ層、ミドル層、およびボトム層をオーブンに通し、そうして熱可塑性エラストマーが織物にラミネートしてもよい。
【００１３】
種々の実施形態
以下の実施形態は、使用できる多くの実施形態のうちのいくつかである。
【００１４】
いくつかの実施形態において、前記エクササイズマットは、少なくとも１つのトップ層であって、ポリウレタンを含む少なくとも１つのトップ層と、前記少なくとも１つのトップ層に隣接する少なくとも１つのボトム層であって、少なくとも１つの熱可塑性エラストマーを含む少なくとも１つのボトム層とを含みうる。前記エクササイズマットは、さらに、前記少なくとも１つのトップ層と前記少なくとも１つのボトム層との間に、少なくとも１つのミドル層をも含みうる。加えて、前記エクササイズマットの少なくとも１つのトップ層は、ポリウレタン、テクスチャー、少なくとも１つの抗菌剤、もしくは少なくとも１つの連続気孔構造体、またはこれらの任意の組み合わせをも含みうる。前記エクササイズマットの少なくとも１つのミドル層は、ポリウレタン、ポリエステルナノファイバー、ポリエステルマイクロファイバー、不織布、少なくとも１つの連続気泡構造体、ゴム発泡体材料、織布、コットン材料、ポリエステル材料、少なくとも１つの熱可塑性エラストマー、ポリ塩化ビニル材料、穿孔、もしくは少なくとも１つの抗菌剤、またはこれらの任意の組み合わせを含みうる。前記エクササイズマットの少なくとも１つのボトム層は、テクスチャー、穿孔、合成ゴム、天然ゴム、ポリ塩化ビニル、ポリウレタン、もしくは少なくとも１つの抗菌剤、またはこれらの任意の組み合わせをも含みうる。加えて、前記少なくとも１つのトップ層はエクササイズ表面としておよび床接触表面として使用可能である、および／または前記少なくとも１つのボトム層はエクササイズ表面としておよび床接触表面として使用可能である。
【００１５】
他の実施形態において、前記エクササイズマットは、ポリウレタンからなり少なくとも１つの連続気泡構造体を有する少なくとも１つのトップ層であって、少なくとも１つの抗菌剤を含む少なくとも１つのトップ層と、少なくとも１つの熱可塑性エラストマーを含む少なくとも１つの穿孔ボトム層と、前記少なくとも１つのトップ層と前記少なくとも１つのボトム層との間に配置された、少なくとも１つのポリエステルコットンブレンド織布を含む少なくとも１つのミドル層とを含みうる。前記少なくとも１つのミドル層は、ポリウレタン、ポリエステルナノファイバー、ポリエステルマイクロファイバー、不織布、織布、少なくとも１つの連続気泡構造体、ゴム発泡体材料、コットン材料、ポリエステル材料、コットンポリエステルブレンド材料、少なくとも１つの熱可塑性エラストマー、ポリ塩化ビニル材料、穿孔、もしくは少なくとも１つの抗菌剤、またはこれらの任意の組み合わせをも含みうる。前記少なくとも１つのボトム層は、テクスチャー、合成ゴム、天然ゴム、少なくとも１つの抗菌剤、またはこれらの任意の組み合わせを含みうる。加えて、前記少なくとも１つのトップ層はエクササイズ表面としておよび床接触表面として使用可能である、および／または前記少なくとも１つのボトム層はエクササイズ表面としておよび床接触表面として使用可能である。
【００１６】
他の実施形態において、前記エクササイズマットは、少なくとも１つのトップ層であって、ポリウレタンを含む少なくとも１つのトップ層と、前記少なくとも１つのトップ層に隣接する少なくとも１つのボトム層であって、少なくとも１つの合成ゴムおよび少なくとも１つの天然ゴムを含む少なくとも１つのボトム層とを含みうる。前記エクササイズマットは、さらに、前記少なくとも１つのトップ層と前記少なくとも１つのボトム層との間に、少なくとも１つのミドル層を含みうる。前記少なくとも１つのトップ層は、少なくとも１つの抗菌剤、もしくは少なくとも１つの連続気孔構造体、またはこれらの任意の組み合わせを含みうる。前記少なくとも１つのミドル層は、ポリウレタン、ポリエステルナノファイバー、ポリエステルマイクロファイバー、不織布、少なくとも１つの連続気泡構造体、ゴム発泡体材料、織布、コットン材料、ポリエステル材料、少なくとも１つの熱可塑性エラストマー、ポリ塩化ビニル材料、穿孔、もしくは少なくとも１つの抗菌剤、またはこれらの任意の組み合わせをも含みうる。前記少なくとも１つのトップ層はエクササイズ表面としておよび床接触表面として使用可能である、および／または前記少なくとも１つのボトム層はエクササイズ表面としておよび床接触表面として使用可能である。
【００１７】
他の実施形態において、前記エクササイズマットは、少なくとも１つの連続気泡構造体を有する少なくとも１つのトップ層であって、少なくとも１つの抗菌剤を含む少なくとも１つのトップ層と、少なくとも１つの熱可塑性エラストマーを含む少なくとも１つの穿孔ボトム層と、前記少なくとも１つのトップ層と前記少なくとも１つのボトム層との間に配置された、少なくとも１つのポリエステルコットンブレンド織布を含む少なくとも１つのミドル層とを含みうる。前記少なくとも１つのミドル層は、ポリウレタン、ポリエステルナノファイバー、ポリエステルマイクロファイバー、不織布、織布、少なくとも１つの連続気泡構造体、ゴム発泡体材料、少なくとも１つの熱可塑性エラストマー、ポリ塩化ビニル材料、穿孔、もしくは少なくとも１つの抗菌剤、またはこれらの任意の組み合わせをも含みうる。前記少なくとも１つのボトム層は、テクスチャー、合成ゴム、天然ゴム、少なくとも１つの抗菌剤、またはこれらの任意の組み合わせをも含みうる。前記少なくとも１つのトップ層はエクササイズ表面としておよび床接触表面として使用可能である、および／または前記少なくとも１つのボトム層はエクササイズ表面としておよび床接触表面として使用可能である。
【００１８】
いくつかの実施形態において、エクササイズマットの製造方法は、少なくとも１つのポリウレタン層を流し込み、合成ゴムおよび天然ゴムを含む少なくとも１つの層を流し込み、熱圧着を用いて、少なくとも１つのポリウレタン層と、合成ゴムおよび天然ゴムを含む少なくとも１つの層とを接続することを含みうる。熱圧着を、連続的なラミネートプロセスを用いて行うことができる。前記少なくとも１つのポリウレタン層と、前記合成ゴムおよび天然ゴムを含む少なくとも１つの層とを接続するために糊を用いる必要はないであろう。前記少なくとも１つのポリウレタン層を不織布の１つの面で硬化させることができ、前記合成ゴムおよび天然ゴムを含む少なくとも１つの層を不織布の反対の面で加硫させることができる。前記加硫を摂氏１８０またはその近くで行うことができる。
【００１９】
他の実施形態において、エクササイズマットの製造方法は、少なくとも１つのポリウレタン層を流し込み、少なくとも１つの熱可塑性層を流し込み、少なくとも１つのラミネートを用いて、少なくとも１つのポリウレタン層と、少なくとも１つの熱可塑性層とを接続することを含みうる。前記少なくとも１つのラミネートは、少なくとも１つの非トルエンのラミネーション接着剤でありうる。前記少なくとも１つのポリウレタン層を不織布の１つの面で硬化させることができ、前記少なくとも１つの熱可塑性層を不織布の反対の面にラミネートすることができる。
【００２０】
種々の実施形態を上で説明してきたが、これらは例として提示しており、限定ではないことを理解されたい。関連する分野の当業者には、精神および範囲から離れることなく、形態および詳細における種々の変更をその中でなすことができることは明らかであろう。事実、上の説明を読んだ後に、関連する分野の当業者には、いかにして代わりの実施形態を実施するか明らかであろう。したがって、現行の実施形態を、上述した実施形態のいずれによっても限定すべきではない。
【００２１】
加えて、機能性および長所を強調する任意の図は、例の目的のみで提示していることを理解されたい。開示した方法論およびシステムは各々、十分に柔軟で適合性があり、示した以外の方法で用いられるであろう。
【００２２】
明細書、請求の範囲および図面において、「少なくとも１つ」という用語をしばしば用いているであろうが、出願人は「１つ」、「この」、「前記」などの用語も、明細書、請求の範囲および図面における「少なくとも１つの」または「前記少なくとも１つの」を意味することを特筆する。
【００２３】
最後に、「ための手段」または「ための工程」という表現用語を含む請求項のみが３５Ｕ．Ｓ．Ｃ．１１２、第６パラグラフによって解釈されることが出願人の意図である。「ための手段」または「ための工程」という語句を明示的に含まない請求項は３５Ｕ．Ｓ．Ｃ．１１２、第６パラグラフによって解釈されない。
【図１Ａ】
2012236406.tif 000003
【図１Ｂ】
2012236406.tif 000004
【図２】
2012236406.tif 000005
【図３】
2012236406.tif 000006
【外国語明細書】
2012236406000001.pdf